(57)【要約】【課題】表面が美麗で、直進性に優れた自立性ガラス繊維補強ポリエステル樹脂製巻き尺を提供する。【解決手段】ガラス繊維を平織りして作製されたガラスクロスに熱硬化性ポリエステルが含浸され、円弧状に弯曲成形されると共に熱硬化性ポリエステル樹脂が熱硬化されて、巻き尺素材となされ、この巻き尺素材の表面にポリウレタンが被覆されて被覆層となされ、この被覆層に目盛りが印刷された自立性ガラス繊維補強ポリエステル樹脂製巻き尺であって、前記ガラスクロスは糸外径が０．２ｍｍ以上のガラス糸が縦横に交差してそれぞれ糸密度２０本／２５ｍｍ以上で平織りして作製され、前記被覆層は０．０６ｍｍ以下であることを特徴とするもので、巻き尺の表面が被覆層に覆われているので表面が美麗であり、ガラス繊維の太さと被覆層の薄さが相まって直進性に優れるので、使いやすい。【選択図】        図１
2005257272.tif 000002
【特許請求の範囲】
【請求項１】
ガラス繊維を平織りして作製されたガラスクロスに熱硬化性ポリエステルが含浸され、円弧状に弯曲成形されると共に熱硬化性ポリエステル樹脂が熱硬化されて、巻き尺素材となされ、この巻き尺素材の表面にポリウレタンが被覆されて被覆層となされ、この被覆層に目盛りが印刷された自立性ガラス繊維補強ポリエステル樹脂製巻き尺であって、前記ガラスクロスは糸外径が０．２ｍｍ以上のガラス糸が縦横に交差してそれぞれ糸密度２０本／２５ｍｍ以上で平織りして作製され、前記被覆層は０．０６ｍｍ以下であることを特徴とする自立性ガラス繊維補強ポリエステル樹脂製巻き尺。
【発明の詳細な説明】
【技術分野】
【０００１】
本発明は、自立性ガラス繊維補強ポリエステル樹脂製巻き尺に関する。
【背景技術】
【０００２】
【特許文献１】実開昭４８−１０４６５号公報
【特許文献２】特公昭６３−２１１２１号公報  従来、自立性合成樹脂製巻き尺としては、実開昭４８−１０４６５号公報にはガラス繊維を基材とし、可撓性を有するエポキシ樹脂を結合材として表面に目盛りを施したことを特徴とする巻き尺が記載されている。又、本発明者は特公昭６３−２１１２１号公報にガラス繊維からなる芯材に熱硬化性ポリエステル樹脂を含浸して巻き尺素材を作製し、該巻き尺素材を所定の曲率半径の描く円の円周の１／３以上の円弧長さとなる如く幅方向に弯曲成型すると共に芯材に含浸した熱硬化性ポリエステル樹脂を硬化させることを特徴とする自立性ガラス繊維補強熱硬化性ポリエステル樹脂巻き尺を提案している。
【発明の開示】
【発明が解決しようとする課題】
【０００３】
しかしながら上記の如き実開昭４８−１０４６５号公報に記載されている巻き尺に於いてはクリープ、応力緩和などにより短期間で巻き尺の断面方向のアールが平板状に戻り、特に巻き尺をケースに引き出し自在に巻収した際には巻き尺の断面方向のアールがほぼ完全に消失すると共に渦巻きバネ状の巻き癖が生じ巻き尺の直進性が得られないという問題があった。又、特公昭６３−２１１２１号公報に提案した自立性ガラス繊維補強ポリエステル樹脂製巻き尺においては、直進性については改良されたものの表面にガラス繊維織布の凹凸が顕れて外観に稍難があった。
【０００４】
そこで本発明者は従来の欠点に鑑み鋭意研究の結果、表面が美麗で、直進性に優れた自立性ガラス繊維補強ポリエステル樹脂製巻き尺を提供するものである。
【課題を解決するための手段】
【０００５】
本発明請求項１記載の自立性ガラス繊維補強ポリエステル樹脂製巻き尺はガラス繊維を平織りして作製されたガラスクロスに熱硬化性ポリエステルが含浸され、円弧状に弯曲成形されると共に熱硬化性ポリエステル樹脂が熱硬化されて、巻き尺素材となされ、この巻き尺素材の表面にポリウレタンが被覆されて被覆層となされ、この被覆層に目盛りが印刷された自立性ガラス繊維補強ポリエステル樹脂製巻き尺であって、前記ガラスクロスは糸外径が０．２ｍｍ以上のガラス糸が縦横に交差してそれぞれ糸密度２０本／２５ｍｍ以上で平織りして作製され、前記被覆層は０．０６ｍｍ以下であることを特徴とするもので、巻き尺の表面が被覆層に覆われているので表面が美麗であり、ガラス繊維の太さと被覆層の薄さが相まって直進性に優れる。
【発明の効果】
【０００６】
上述の如く、本発明請求項１記載の自立性ガラス繊維補強ポリエステル樹脂製巻き尺はガラス繊維を平織りして作製されたガラスクロスに熱硬化性ポリエステルが含浸され、円弧状に弯曲成形されると共に熱硬化性ポリエステル樹脂が熱硬化されて、巻き尺素材となされ、この巻き尺素材の表面にポリウレタンが被覆されて被覆層となされ、この被覆層に目盛りが印刷された自立性ガラス繊維補強ポリエステル樹脂製巻き尺であって、前記ガラスクロスは糸外径が０．２ｍｍ以上のガラス糸が縦横に交差してそれぞれ糸密度２０本／２５ｍｍ以上で平織りして作製され、前記被覆層は０．０６ｍｍ以下であることを特徴とするもので、巻き尺の表面が被覆層に覆われているので表面が美麗であり、ガラス繊維の太さと被覆層の薄さが相まって直進性に優れるので、使いやすい。
【発明を実施するための最良の形態】
【０００７】
以下、図面を参照しながら本発明に付いて説明する。
図１は本発明自立性ガラス繊維補強ポリエステル樹脂製巻き尺の実施形態の一例を示す断面図である。図に於いて、１はガラスクロスであり、このガラスクロス１に熱硬化性ポリエステル２が含浸熱硬化されて巻き尺素材ａとなされている。本発明におけるガラスクロス１とはフィラメントを多数本撚った単糸を縦横に互いに交差させて平織りにしたものである。
【０００８】
次に実施例１として本発明の一例を示す。巻き尺素材ａは、直径９μｍのフィラメントを約５００本撚り合わせて外径０．２１ｍｍとした単糸を縦横各２５本／２５ｍｍの密度で平織りし、厚さ０．２６ｍｍとしたクロスに不飽和ポリエステルにジアリルフタレートを混合したものを含浸させ、円弧状に弯曲させて加熱し、ポリエステルの熱硬化により、断面円弧状の巻き尺素材ａとなされる。
【０００９】
次に、巻き尺素材ａにウレタン樹脂が０．０６ｍｍ被覆されて被覆層３となされ、厚さ０．３３〜０．３８ｍｍの断面円弧状とし、この円弧の内面に目盛りを印刷して自立性ガラス繊維補強ポリエステル樹脂製巻き尺となされる。
【００１０】
次に上記の例に対して比較例１として、直径９μｍのフィラメントを約５００本撚り合わせて外径０．２１ｍｍとした単糸を縦２５本／２５ｍｍの密度で横１９本／２５ｍｍの密度で平織りし、厚さ０．２６ｍｍとしたクロスに不飽和ポリエステルにジアリルフタレートを混合したものを含浸させ、円弧状に弯曲させて加熱し、ポリエステルの熱硬化により、断面円弧状の巻き尺素材となされる。
【００１１】
次に、巻き尺素材にウレタン樹脂を０．０６ｍｍ被覆し、厚さ０．３３〜０．３８ｍｍの断面円弧状とし、この円弧の内面に目盛りを印刷して自立性ガラス繊維補強ポリエステル樹脂製巻き尺とした。
【００１２】
次に比較例２として、直径９μｍのフィラメントを約５００本撚り合わせて外径０．２１ｍｍとした単糸を縦横各２５本／２５ｍｍの密度で平織りし、厚さ０．２６ｍｍとしたクロスに不飽和ポリエステルにジアリルフタレートを混合したものを含浸させ、円弧状に弯曲させて加熱し、ポリエステルの熱硬化により、断面円弧状の巻き尺素材となされる。
【００１３】
次に、巻き尺素材にウレタン樹脂を０．０８ｍｍ被覆し、厚さ０．３３〜０．３８ｍｍの断面円弧状とし、この円弧の内面に目盛りを印刷して自立性ガラス繊維補強ポリエステル樹脂製巻き尺となされる。
【００１４】
実施例１及び比較例１，１の巻き尺を直径４０ｍｍのローターに３ｍを巻き、常温で３ヶ月保管した後直立性を測定したところ、実施例の巻き尺に於いては直立性は１１５ｃｍであり、比較例１では直立性は８５ｃｍであり、比較例２では直立性は９３ｃｍであった。  この種の自立性巻き尺に於いては直立性は１ｍ位は必要であるので、本発明によればこの要求性能を発揮することが確認された。
【図面の簡単な説明】
【００１５】
【図１】本発明自立性ガラス繊維補強ポリエステル樹脂製巻き尺の実施形態の一例を示す断面図である。
【符号の説明】
【００１６】
１    ガラスクロス
２    熱硬化性ポリエステル
ａ    巻き尺素材
３    被覆層
【図１】
2005257272.tif 000003